(57)【要約】【課題】高速縫製の実用に耐え得る撚り数とした場合でも、生地への色の同化を達成可能な糸、糸の製造方法、この糸で構成される撚り糸、撚り糸の製造方法及び縫糸を提供する。【解決手段】糸は、表面にモスアイ構造が付与され、可視光域における反射率が１％以下である。また、表面にモスアイ構造が付与され、生地上に配置して測定したときの色度と、生地のみを測定したときの色度との色差△ＥＣＭＣ値が１以下である。【選択図】図１
2019099948.tif 000002
【特許請求の範囲】
【請求項１】
表面にモスアイ構造が付与され、可視光域における反射率が１％以下の糸。
【請求項２】
表面にモスアイ構造が付与されない場合に比べて、可視光域における透過率が３％以上増大している請求項１に記載の糸。
【請求項３】
表面にモスアイ構造が付与され、生地上に配置して測定したときの色度と、生地のみを測定したときの色度との色差△ＥＣＭＣ値が１以下である糸。
【請求項４】
前記モスアイ構造の径に対する高さの比（高さ／径）が１以上である請求項１又〜請求項３のいずれか１項に記載の糸。
【請求項５】
前記モスアイ構造の径に対する高さの比（高さ／径）が５以下である請求項１〜請求項４のいずれか１項に記載の糸。
【請求項６】
スパン糸又はフィラメント糸である請求項１〜請求項５のいずれか１項に記載の糸。
【請求項７】
請求項１〜請求項６のいずれか１項に記載の糸で構成される撚り糸。
【請求項８】
請求項７に記載の撚り糸で構成される縫糸。
【請求項９】
スパン糸又はフィラメント糸に酸素イオンビームを照射して、表面にモスアイ構造を形成する、請求項１〜請求項６のいずれか１項に記載の糸の製造方法。
【請求項１０】
請求項９に記載の製造方法により得られた糸を撚る、請求項７に記載の撚り糸の製造方法。
【請求項１１】
スパンヤーン又はフィラメントヤーンに酸素イオンビームを照射して、表面にモスアイ構造を形成する、請求項７に記載の撚り糸の製造方法。
【発明の詳細な説明】
【技術分野】
【０００１】
本発明は、糸、撚り糸、縫糸、糸の製造方法及び撚り糸の製造方法に関するものである。
【背景技術】
【０００２】
アパレル縫製用の縫糸は、生地の色相に対応し４００種類以上の色種があり、縫糸メーカーでは、色数に応じた多品種小ロット染色を行っている。そのため、縫糸の製造や在庫管理に多大な労力及びコストを費やしている。また、そのユーザーである縫製工場においても、アパレルの商品企画毎に縫糸の残糸が生じ、この処分や保管に関して課題を抱えている。
【０００３】
かかる欠点を解決するため、例えば、特許文献１では、１色の縫糸でその色に近い数色の衣料の縫製に適用できる性能（以下、カラーマッチング性）を有する高透明性ポリアミド繊維を利用した縫糸が提案されている。
【先行技術文献】
【特許文献】
【０００４】
【特許文献１】特許第３０８４８９２号明細書
【発明の概要】
【発明が解決しようとする課題】
【０００５】
特許文献１の縫糸は、上撚り数が１００Ｔ／ｍ〜１８０Ｔ／ｍ程度であり、この範囲においてはカラーマッチング性があるとされているが、当該範囲の上撚り数では本縫いや千鳥ミシンでの高速縫製に耐え得るものではない。そこで、特許文献１において上撚り数を多くすることが考えられるが、実施例５の結果で示されるように上撚り数を７５０Ｔ／ｍまで高めると、カラーマッチング性が低くなってしまう。
【０００６】
本発明は、高速縫製の実用に耐え得る撚り数とした場合でも、生地への色の同化を達成可能な糸、糸の製造方法、この糸で構成される撚り糸、撚り糸の製造方法及び縫糸を提供することを課題とする。
【課題を解決するための手段】
【０００７】
本発明は、以下の形態を含む。
【０００８】
＜１＞  表面にモスアイ構造が付与され、可視光域における反射率が１％以下の糸。
＜２＞  表面にモスアイ構造が付与されない場合に比べて、可視光域における透過率が３％以上増大している＜１＞に記載の糸。
＜３＞  表面にモスアイ構造が付与され、生地上に配置して測定したときの色度と、生地のみを測定したときの色度との色差△ＥＣＭＣ値が１以下である糸。
＜４＞  前記モスアイ構造の径に対する高さの比（高さ／径）が１以上である＜１＞又〜＜３＞のいずれか１項に記載の糸。
＜５＞  前記モスアイ構造の径に対する高さの比（高さ／径）が５以下である＜１＞〜＜４＞のいずれか１項に記載の糸。
＜６＞  スパン糸又はフィラメント糸である＜１＞〜＜５＞のいずれか１項に記載の糸。
＜７＞  ＜１＞〜＜６＞のいずれか１項に記載の糸で構成される撚り糸。
＜８＞  ＜７＞に記載の撚り糸で構成される縫糸。
＜９＞  スパン糸又はフィラメント糸に酸素イオンビームを照射して、表面にモスアイ構造を形成する、＜１＞〜＜６＞のいずれか１項に記載の糸の製造方法。
＜１０＞  ＜９＞に記載の製造方法により得られた糸を撚る、＜７＞に記載の撚り糸の製造方法。
＜１１＞  スパンヤーン又はフィラメントヤーンに酸素イオンビームを照射して、表面にモスアイ構造を形成する、＜７＞に記載の撚り糸の製造方法。
【発明の効果】
【０００９】
本発明によれば、高速縫製の実用に耐え得る撚り数とした場合でも、生地への色の同化を達成可能な糸、糸の製造方法、この糸で構成される撚り糸、撚り糸の製造方法及び縫糸を提供することができる。
【図面の簡単な説明】
【００１０】
【図１】実施例１で得られた糸の表面の電子顕微鏡写真であり、（Ａ）は表面、（Ｂ）は裏面の様子を示す。
【図２】実施例１で得られた糸の表面の反射率の測定結果を示すグラフである。
【図３】実施例１で得られた糸の透過率の測定結果を示すグラフである。
【図４】実験例における、ＰＥＴフィルムのみ（左）、ＰＥＴフィルム上にアクリル系樹脂のモスアイ構造を付与したフィルム（右）の写真である。
【発明を実施するための形態】
【００１１】
以下、本発明の実施形態の一例について詳細に説明する。但し、本発明は以下の実施形態に限定されるものではない。
本明細書において「〜」を用いて示された数値範囲は、「〜」の前後に記載される数値をそれぞれ最小値及び最大値として含む範囲を示す。
【００１２】
＜糸＞
本開示の糸は、表面にモスアイ構造が付与され、可視光域における反射率が１％以下である。
糸の表面にモスアイ構造が付与されることにより、糸の表面での光の反射が抑えられ、糸の色が下地の生地の色に同化しやすくなる。例えば、糸が透明であっても糸の表面で光が反射すると白く見えるため、布地の色とは同化しない。これに対して、本発明では、表面にモスアイ構造を付与し、可視光域における反射率を１％以下とすることで、糸の色を生地の色に同化させることができる。
【００１３】
本開示の糸によれば、１色の糸でその色に近い数色の衣料の縫製に適用可能である。つまり、糸の色と生地の色との関係が、一色対一色対応ではなく、一色対多色対応とすることが可能である。例えば、１２色〜５０色のミシン糸で、４００色以上に渡る生地色に対応可能となる。これにより、生産効率が向上し、染料を含む原材料の品数が低減でき、コストダウンにつながる。また、アパレルユーザーの縫製工場においては、仕様変更後（例えば、シーズン後）の残糸を廃棄物として処理する量を削減でき、グリーンイノベーションへの貢献に繋がるものと期待される。
【００１４】
本開示の糸は、表面における反射率が、可視光域において１％以下であり、０．８％以下であることが好ましく、０．５％であることがさらに好ましい。
【００１５】
そして、本開示の糸は、表面にモスアイ構造が付与されない場合に比べて、可視光域における透過率が３％以上増大していることが好ましく、５％以上増大していることがより好ましく、１０％以上増大していることがさらに好ましい。
表面にモスアイ構造が付与されることで、可視光域における透過率が向上し、その結果、下地の生地の色を映し出すため、糸の色を下地の生地の色に同化させやすくなる。
【００１６】
透過率は、糸の太さ等により変動するが、可視光域において、６５％以上であることが好ましく、７５％以上であることがより好ましく、８５％以上であることがさらに好ましい。
【００１７】
また、本開示の糸は、表面にモスアイ構造が付与され、生地上に配置して測定したときの色度と、生地のみを測定したときの色度との色差△ＥＣＭＣ値が１以下である糸であってもよい。
表面にモスアイ構造が付与されることにより、糸の表面での反射が抑えられ、さらに可視光域における透過率が向上する傾向にある。そのため、糸を生地上に配置して測定したときの色度は、生地のみを測定したときの色度に対する色差△ＥＣＭＣ値が１以下とすることができ、０．５以下とすることも可能であり、さらには０．３以下とすることも可能である。
【００１８】
△ＥＣＭＣ値は、ＣＩＥ１９７６（Ｌ＊，ａ＊，ｂ＊）表色系による以下の色差公式から求められる値である（ＪＩＳ  Ｚ  ８７３０：２００９）。
【００１９】
【数１】
2019099948.tif 000003
【００２０】
色差△ＥＣＭＣ値の具体的な測定方法は以下のとおりである。
厚紙に染色された生地を貼り付け、その上から測定対象の糸を糸同士が並行となるよう巻き付けて測定サンプルを準備する。巻き付ける際の糸同士の巻取ピッチ及び巻取層数は、生地色が糸と糸の隙間から視認できないことを条件として、繊度に応じて設定する。例えば、糸の繊度が２４５ｄｔｅｘの場合、０．１８ｍｍの３層とする。
評価には、測色機（例えば、積分球分光光度計Ｃｏｌｏｒ  ｉ５、Ｘ−ｒｉｔｅ社製）を用い、上述の測定サンプルで測色を行い、生地色を直接測色した値との比較を行う。比較には、色相管理ソフト（例えば、Ｃｏｌｏｒ  ｉＱＣ  Ｐｒｏｆｅｓｓｉｏｎａｌ、Ｘ−ｒｉｔｅ社製）を用い、Ｄ６５光源下でＣＩＥ１９７６（Ｌ＊，ａ＊，ｂ＊）表色系に基づく色差指標△ＥＣＭＣを求める。
【００２１】
糸の表面に付与されたモスアイ構造は、複数の突起物で構成される。各突起物は、ナノオーダーの大きさである。
【００２２】
突起物の径に対する高さの比（高さ／径）（以下、「アスペクト比」ともいう）は、１以上であることが好ましく、１．５以上であることがより好ましく、２以上であることがさらに好ましい。アスペクト比が１以上であると、反射率の低減の効果が効果的に得られる。
また、アスペクト比は、５以下であることが好ましく、４以下であることがより好ましく、３以下であることがさらに好ましい。アスペクト比が５以下であると、摩擦や押力などの外力による突起物の形状の変形が抑えられる傾向にある。
【００２３】
突起物の高さは、５０ｎｍ以上であることが好ましく、１００ｎｍ以上であることがより好ましく、２００ｎｍ以上であることがさらに好ましい。また、突起物の高さは、１０００ｎｍ以下であることが好ましく、８００ｎｍ以下であることがより好ましく、５００ｎｍ以下であることがさらに好ましい。
【００２４】
突起物の径は、６５０ｎｍ以下であることが好ましく、５００ｎｍ以下であることがより好ましく、３００ｎｍ以下であることがさらに好ましく、１５０ｎｍ以下であることが特に好ましい。また、突起物の径は、３５ｎｍ以上であることが好ましく、５０ｎｍ以上であることがより好ましく、８０ｎｍ以上であることがさらに好ましい。
【００２５】
突起物の間隔（隣り合う突起物の頂点間の距離、ピッチ）は、１０００ｎｍ以下であることが好ましく、５００ｎｍ以下であることがより好ましく、２００ｎｍ以下であることがさらに好ましく、１５０ｎｍ以下であることが特に好ましい。また、ピッチは、２０ｎｍ以上であることが好ましく、５０ｎｍ以上であることがより好ましい。
【００２６】
糸は、スパン糸（短繊維糸）であっても、フィラメント糸（長繊維糸）であってもよい。
【００２７】
糸の断面形状はいずれであってもよく、丸形のほか、扁平形、矩形、Ｙ型等の異形であってもよい。
【００２８】
また、糸の材質はいずれであってもよく、綿、絹等の天然繊維であっても、ポリエステル、ナイロン、アクリル等の合成繊維であっても、レーヨン、キュプラ等の再生繊維であってもよい。
【００２９】
糸の太さは特に制限されない。例えば、繊度を４ｄｔｅｘ〜１２ｄｔｅｘとすることが好ましく、４ｄｔｅｘ〜９ｄｔｅｘとすることがより好ましく、６ｄｔｅｘ〜９ｄｔｅｘとすることがさらに好ましい。
繊度が４ｄｔｅｘ以上であると、撚り糸を構成するフィラメント数を必要以上に多くしなくて済み、透明性の低下が抑えられる傾向にある。一方、単繊維繊度が１２ｄｔｅｘ以下であると、風合が柔らかくなる傾向にある。
【００３０】
＜撚り糸＞
本開示の撚り糸は、本開示の糸で構成される。本開示の撚り糸は、高速縫製の実用に耐え得るよう撚数を多くしても、透明性の低下が抑えられる傾向にある。
【００３１】
撚り糸は、仮撚糸を２本以上引き揃えて上撚りしてもよい。この場合、仮撚りの方向と上撚りの方向を反対にすることが好ましく、例えば、仮撚りはＳ方向に撚り、上撚りは反対方向のＺ方向に撚ることが好ましい。
【００３２】
上撚り数は、いずれであってもよく、例えば、１００Ｔ／ｍ〜３，０００Ｔ／ｍとすることができる。
上撚り係数はＴ×（Ｄ）１／２で定義され、Ｔは１ｍ当りの撚数であり、Ｄは縫糸の総繊度を示す。
【００３３】
高速縫製用の場合には、上撚り係数は、７０００〜１３，０００とすることが好ましい。なお、撚り数は、繊度との兼ね合いにおいて調整される。例えば、８３ｄｔｅｘの２子撚りのミシン糸では、下撚り数は、Ｓ方向に１，０００Ｔ／ｍ〜１，３００Ｔ／ｍ、上撚り数はＺ方向に６００Ｔ／ｍ〜１，１００Ｔ／ｍとすることが好ましい。
【００３４】
伸縮性を有する撚り糸は、例えば、仮撚糸を２本Ｚ方向に上撚りした後、コーンに巻き上げ、スチームセットを施すか、又は直接的にチーズ染色又は綛染することにより得ることができる。伸縮性のある生地の縫製用の針糸は、伸縮伸長率を２％〜２０％とすることが好ましい。さらに伸縮性を必要とするジャージ衣料の縫製用の振り糸には、伸縮伸長率を８０％〜１２０％とすることが好ましい。
なお、本開示において、伸縮伸長率は、ＪＩＳ  Ｌ  １０９６：２０１０（Ｃ法（繰り返し伸び率測定後の定伸長法））に準じて測定した値をいう。
【００３５】
＜縫糸＞
本開示の縫糸は、上述した本開示の撚り糸で構成される。縫糸は、ミシン糸、手縫い糸のいずれであってもよく、撚数を高くしても生地の色への同化性に優れることから、ミシン糸として特に好適に用いることができる。
【００３６】
＜糸及び撚り糸の製造方法＞
本開示の糸の製造方法は、表面にモスアイ構造を形成できれば制限されず、いずれの方法であってもよく、酸素イオンビームを照射することで、糸の表面にモスアイ構造を形成することが好ましい。この方法は非接触でモスアイ構造を形成することが可能であるため、型押しにより糸の表面にモスアイ構造を形成する方法に比べて、糸自身の断面形状を維持することができ、縫製等への影響を抑えることができる。
【００３７】
本開示の撚り糸の製造方法は、スパン糸又はフィラメント糸に酸素イオンビームを照射してから撚ってもよいし、スパン糸又はフィラメント糸を撚ったスパンヤーン又はフィラメントヤーンに酸素イオンビームを照射してもよい。
【００３８】
酸素イオンビームの照射装置としては、電子サイクロトロン共鳴（Ｅｌｅｃｔｒｏｎ  Ｃｙｃｌｏｔｒｏｎ  Ｒｅｓｏｎａｎｃｅ、ＥＣＲ）型イオンシャワー装置（例えば、株式会社エリオニクス製ＥＩＧ−２１０ＥＲ）、誘導結合プラズマ（Ｉｎｄｕｃｔｉｖｅ  Ｃｏｕｐｌｉｎｇ  Ｐｌａｓｍａ）型反応性イオンエッチング（Ｒｅａｃｔｉｖｅ  Ｉｏｎ  Ｅｔｃｈｉｎｇ、ＲＩＥ）装置（例えば、株式会社エリオニクス製ＥＩＳ−７００）、大気圧プラズマ装置（日本プラズマトリート株式会社製ＦＧ５００１＋１ＰＦＷ１０）などを挙げることができる。
【００３９】
酸素イオンビームの照射領域は、糸の反射率が１％以下となれば、糸の表面の一部であってもよいが、糸の全面であることが好ましい。
糸の全面を酸素イオンビームで照射する方法としては、周面を半面ずつ２回に分けて照射したり、周面を３分割以上に分けて全周面を照射したりする多段的な照射方法や、糸を回転させながら照射する連続的な照射方法が挙げられる。多段的に照射する場合、モスアイ構造の形成にムラが生じるのを抑える観点からは、周面を４つ以上に分割して４回以上に分けて全周面を照射することが好ましい。周面を回転させる際には、手動で行っても治具を用いてもよく、モスアイ構造を均一に形成する観点からは治具を用いることが好ましい。
【００４０】
酸素イオンビームの照射条件は、糸の材質、形状等によって、適宜設定することができる。例えば、加速電圧４００Ｖで、各照射面あたり３分程度照射する方法が挙げられる。
【実施例】
【００４１】
（実施例１）
ポリエステル製のフィラメント糸（直径２０μｍ）に、電子サイクロトロン共鳴型イオンシャワー装置（株式会社エリオニクス製ＥＩＧ−２１０ＥＲ）により酸素イオンビームを照射した。照射条件は、加速電圧４００Ｖで、周囲を２面に分けて片面３分間照射した。
【００４２】
得られた糸（加工後の糸）の表面を電子顕微鏡（株式会社エリオニクス製ＥＲＡ−８８００ＦＥ）で観察した。図１に、その電子顕微鏡写真を示す。図１に示すとおり、糸の表面に微細な凹凸が形成され、モスアイ構造が付与されていることがわかる。モスアイ構造の径は平均７０ｎｍであり、高さは平均３００ｎｍであった。
【００４３】
また、加工後の糸の表面の反射率及び透過率を分光分析装置（株式会社島津製作所製ＳｏｌｉｄＳｐｅｃ−３７００）で測定した。測定は、加工後の糸を約１０本きっちりと隙間無く並べた状態で行った。比較として加工前の糸についても、表面の反射率及び透過率を測定した。
【００４４】
図２に、加工後の糸の表面の反射率の測定結果を示し、図３に、透過率の測定結果を示す。図２及び図３において、「４００Ｖ３ｍｉｎ表」は、おもて面のみを照射した糸における反射率及び透過率のグラフであり、「４００Ｖ３ｍｉｎ裏」は、おもて面照射後に裏面を照射した糸における反射率及び透過率のグラフである。
図２及び図３に示すとおり、加工後の糸では、表面での反射率が低下し、透過率は向上していることがわかる。
【００４５】
＜色差△ＥＣＭＣ値の測定＞
加工後の糸をＳ撚に加撚して下撚糸を作製し、そして、下撚糸を２本引き揃えてＺ撚に６００Ｔ／ｍで上撚して撚り糸を作製した。この撚り糸を用いて、以下の方法により、色差△ＥＣＭＣ値の測定を行った。結果を表１に示す。
【００４６】
厚紙に染色された生地を貼り付け、その上から上記撚り糸を糸同士が並行となるよう巻き付けて測定サンプルを準備した。巻取ピッチ及び巻取層数は、色が糸と糸の隙間から視認できないことを条件として、撚数に応じて設定した。
評価には、積分球分光光度計Ｃｏｌｏｒ  ｉ５、Ｘ−ｒｉｔｅ社製を用い、上述の測定サンプルで測色を行い、生地色を直接測色した値との比較を行った。比較には、Ｃｏｌｏｒ  ｉＱＣ  Ｐｒｏｆｅｓｓｉｏｎａｌ、Ｘ−ｒｉｔｅ社製を用い、Ｄ６５光源下でＣＩＥ１９７６（Ｌ＊，ａ＊，ｂ＊）表色系に基づく色差指標△ＥＣＭＣを求めた。
【００４７】
また、比較例として加工前の糸を用いて、実施例と同様にして撚り糸を作製し、色差△ＥＣＭＣ値を求めた。
【００４８】
【表１】
2019099948.tif 000004
【００４９】
（実験例）
ダミー基板上にアクリル系光硬化性樹脂を滴下し、そのアクリル系光硬化性樹脂に、モスアイパターンが形成されたグラッシーカーボン基板（東海カーボン（株）製、製品名ＧＣ２０ＳＳ）をモスアイパターン面とは反対側からロールで押し付けた。これにより、モスアイパターンを有するグラッシーカーボン基板にアクリル系光硬化性樹脂が薄く付与された。
【００５０】
アクリル系光硬化性樹脂が薄く付与されたモスアイパターンを有するグラッシーカーボン基板を、ＰＥＴフィルム（東洋紡(株)社製、厚み１００μｍ）に押し付け、ＵＶ照射装置（パナソニック（株）製、製品名ランプ方式ＳＰＯＴ型紫外線硬化装置  Ａｉｃｕｒｅ  ＵＰ５０、波長：３６５ｎｍ）により２１０ｍＪ／ｃｍ２照射してアクリル系光硬化性樹脂を硬化させた。そして、ＰＥＴフィルムからグラッシーカーボン基板を剥がした。これにより、ＰＥＴフィルム上にアクリル系樹脂でモスアイ構造を付与したフィルムを得た。
【００５１】
図４に、ＰＥＴフィルムのみ（左）、ＰＥＴフィルム上にアクリル系樹脂でモスアイ構造を付与したもの（右）の写真を示す。右の写真において、中心部分がモスアイ構造を付与した部分である。
【００５２】
図４の写真に示されるとおり、ＰＥＴフィルムのみの場合（左）には、蛍光灯が映り込み、反射していることがわかる。一方、ＰＥＴフィルム上のモスアイ構造が付与された部分では、反射が抑制され、下にある文字が透けて見えている。このモスアイ構造が付与された部分における反射率は、可視光領域で０．５％であった。
【００５３】
この実験例から、糸にモスアイ構造が付与されれば、下地の生地の色に同化させることが可能であることが推察される。
【図１】
2019099948.tif 000005
【図２】
2019099948.tif 000006
【図３】
2019099948.tif 000007
【図４】
2019099948.tif 000008